Brevet FR2932473A1 — publié le 20091218

OBJET EN VERRE CREUX 10 La présente invention se rapporte à des objets en verre creux, tels que bouteilles, flacons, ou pots, présentant une transmission lumineuse élevée et une forte protection contre les dégradations dues aux rayonnements. Il est connu que les rayonnements ultraviolets (UV), en particulier 15 solaires, peuvent interagir avec de nombreux liquides en dégradant parfois leur qualité. C'est par exemple le cas de certains liquides alimentaires, parmi lesquels certains vins comme le champagne, ou la bière, dont la couleur et le goût peuvent être altérés. Il y a donc un réel besoin, aussi bien dans l'industrie agro-alimentaire que cosmétique, de contenants en verre capables d'absorber 20 la plus grande partie des rayonnements ultraviolets. Des objets creux en verre répondant à cette contrainte sont extrêmement courants, mais ils présentent en général de fortes colorations, donc une très faible transmission lumineuse. Le vin ou la bière sont par exemple souvent conditionnés dans des bouteilles de teinte ambre ou verte, ces colorations étant 25 obtenues par l'ajout de colorants tels que l'oxyde de chrome ou les sulfures d'éléments de transition, tels que les sulfures de fer. Ces récipients teintés présentent toutefois l'inconvénient de masquer la coloration du liquide qu'ils contiennent. Dans certains cas, il peut être souhaitable, principalement pour des 30 raisons esthétiques, de pouvoir pleinement apprécier la coloration du contenu, et donc de disposer d'objets en verre creux présentant tout à la fois une transmission lumineuse élevée et une teinte neutre. La demande WO2005/075368 décrit des compositions de verre aptes à résoudre ce problème. Ces compositions, qui comprennent de l'oxyde de 35 vanadium et de l'oxyde de manganèse, permettent d'obtenir des objets en verre creux présentant à la fois une faible transmission ultraviolette (pour des 15 longueurs d'ondes inférieures à 380 nm) et une forte transmission lumineuse (dans le domaine de longueurs d'ondes compris entre 380 et 780 nm). Il est toutefois apparu que la protection conférée par ces objets pouvait à certains égards se révéler insuffisante dans la durée, en particulier pour des liquides tels que le champagne. L'invention a pour but d'augmenter la durée de vie en étalage de liquides, en particulier de champagne, contenus dans des emballages en verre, tout en permettant de visualiser l'aspect desdits liquides. A cet effet, l'invention a pour objet un objet en verre creux présentant, pour une épaisseur de 5 mm, une transmission lumineuse globale supérieure ou égale à 70%, ladite transmission lumineuse globale étant calculée en prenant en considération l'illuminant C tel que défini par la norme ISO/CIE 10526 et l'observateur de référence colorimétrique C.I.E. 1931 tel que défini par la norme ISO/CIE 10527, et un pouvoir filtrant supérieur ou égal à 65%, notamment 70%, ledit pouvoir filtrant étant défini comme étant égal à la valeur de 100% diminuée de la moyenne arithmétique de la transmission entre 330 et 450 nm. L'objet en verre selon l'invention possède de préférence une ou plusieurs des propriétés suivantes, toujours calculées pour une épaisseur de 5 mm : - une transmission pour une longueur d'ondes de 440 nm inférieure ou égale à 70%, de préférence 65%, notamment 60% et même 55% ou 50%, ou encore 45%, ou 40% et même 35%. - une transmission ultraviolette, calculée selon la norme ISO 9050, inférieure ou égale à 20%, de préférence 15%, notamment 10% et même 5%. - une transmission lumineuse supérieure ou égale à 75%, notamment 80%, et même 85%. Les rayonnements dont la longueur d'ondes est proche de 440 nm se sont révélés être, avec les rayonnements ultraviolets, les plus nocifs pour des liquides tels que le champagne. De préférence, ces propriétés optiques sont celles du seul objet en verre, à l'exclusion donc de tout revêtement organique ou minéral. Les propriétés optiques dépendent de manière connue de l'épaisseur du verre. Il va de soi que l'objet en verre selon l'invention ne présente pas nécessairement une épaisseur de 5 mm. Il importe en revanche que les propriétés optiques essentielles soient respectées pour une épaisseur équivalente de 5 mm. Dans le cas où l'épaisseur de l'objet n'est pas égale à 5 mm, il est aisé de calculer ces propriétés pour une épaisseur équivalente de 5 mm à partir d'une mesure effectuée sur l'objet, en prenant en compte son épaisseur réelle. De manière surprenante, cette combinaison de propriétés optiques s'est révélée à même de résoudre le problème technique à la base de l'invention, à savoir l'augmentation de la durée de vie en étalage de certains liquides, en particulier le champagne, tout en permettant de visualiser l'aspect desdits liquides. Ces deux propriétés (forte transmission lumineuse d'une part et pouvoir filtrant élevé d'autre part) étaient jusqu'à présent jugées incompatibles, puisqu'une transmission lumineuse élevée suppose une forte transmission dans le domaine du visible, donc entre 380 et 780 nm. Ainsi, les emballages existants dont le pouvoir filtrant est élevé présentent une teinte très soutenue (verte ou ambre) et par conséquent une faible transmission lumineuse. Les inventeurs ont mis au point différentes compositions de verre permettant d'atteindre cette combinaison de propriétés avantageuses. Sauf indications contraires, toutes les compositions sont exprimées en pourcentages pondéraux, et la teneur en un oxyde d'un métal donné correspond à la teneur totale en cet oxyde métallique, sans préjuger du degré d'oxydation réel de l'ion métallique considéré. Par exemple, une teneur exprimée en CeO2 correspond à la totalité des oxydes de cérium, que l'ion cérium soit sous forme d'ion cérique ou céreux. Lorsque des teneurs préférées, minimales ou maximales, sont données, il est entendu que toute plage résultant d'une combinaison entre une teneur minimale et une teneur maximale fait expressément partie de la présente description. Selon un premier mode de réalisation préféré, l'objet selon l'invention est tel que sa composition chimique est de type silico-sodo-calcique et comprend les agents absorbants optiques suivants dans une teneur variant dans les limites pondérales ci-après définies : Fe2O3 (fer total) 0,05 à 1%, CeO2 0,5 à 3%, TiO2 >1%à3%. De préférence, la teneur en oxyde de fer est supérieure ou égale à 0,09%, notamment 0,1% et même 0,2%, ou encore 0,3% ou 0,4% et/ou inférieure ou égale à 0,9%, notamment 0,8% et même 0,7%. La teneur en oxyde de cérium est de préférence supérieure ou égale à 5 0,8%, notamment 0,9% et même 1% et/ou inférieure ou égale à 2,5%, notamment 2,2% et même 2,1%. La teneur en oxyde de titane est de préférence supérieure ou égale à 1,5%, notamment 1,6% et même 1,7% ou 1,8%, ou encore 1,9% et/ou inférieure ou égale à 2,5%, notamment 2,4%, voire 2,3% et même 2,2% ou 10 encore 2,1%. La composition selon ce mode de réalisation ne comprend de préférence aucun agent absorbant pour une longueur d'ondes comprise entre 300 et 1000 nm autre que les oxydes de fer, de cérium et de titane. En particulier, la composition selon l'invention ne contient de préférence pas d'agents choisis 15 parmi les agents suivants : les oxydes d'éléments de transition tels que CoO, CuO, V2O5, Cr2O3, MnO2, les oxydes de terres rares tels que La2O3, Er2O3, ou Nd2O3, les ions sulfures, ou encore les agents colorants à l'état élémentaire tels que Se, Ag, Cu. Ces agents ont bien souvent un effet colorant indésirable très puissant, se manifestant à de très faibles teneurs, parfois de l'ordre de 20 quelques ppm ou moins (1 ppm = 0,0001%). Selon un deuxième mode de réalisation préféré, l'objet selon l'invention est tel que sa composition chimique est de type silico-sodo-calcique et comprend les agents absorbants optiques suivants dans une teneur variant dans les limites pondérales ci-après définies : 25 De préférence, la teneur en oxyde de fer est supérieure ou égale à 0,08%, notamment 0,09% et/ou inférieure ou égale à 0,4%, notamment 0,3% et même 0,2%. 30 La teneur en oxyde de cérium est de préférence supérieure ou égale à 4,2%, notamment 4,3% et même 4,5% ou 4,6%, voire 4,7% ou 4,8% et/ou inférieure ou égale à 9%, notamment 8% et même 7,5%. Fe2O3 (fer total) 0,05 à 0,5% CeO2 4 à 10% La composition selon ce mode de réalisation ne comprend de préférence aucun agent absorbant pour une longueur d'ondes comprise entre 300 et 1000 nm autre que les oxydes de fer et de cérium. En particulier, la composition selon l'invention ne contient de préférence pas d'agents choisis parmi les agents suivants : les oxydes d'éléments de transition tels que CoO, CuO, Cr2O3, V2O4, TiO2, MnO2, les oxydes de terres rares tels que La2O3, Er2O3, ou Nd2O3, les ions sulfures, ou encore les agents colorants à l'état élémentaire tels que Se, Ag, Cu. Selon un troisième mode de réalisation préféré, l'objet selon l'invention est tel que sa composition chimique est de type silico-sodo-calcique et comprend les agents absorbants optiques suivants dans une teneur variant dans les limites pondérales ci-après définies : Fe2O3 (fer total) 0,6 à 1,1% CeO2 0,5 à 2% De préférence, la teneur en oxyde de fer est supérieure ou égale à 0,7%, notamment 0,8% et même 0,9% et/ou inférieure ou égale à 1,05%, notamment 1 %. La teneur en oxyde de cérium est de préférence supérieure ou égale à 0,6%, notamment 0,7% et même 0,8% ou 0,9% et/ou inférieure ou égale à 1,9%, notamment 1,8% et même 1,7% ou 1,6%, voire 1,5% ou 1,4%, de préférence inférieure ou égale à 1,3% ou 1,2%, ou encore 1,1%. La composition selon ce mode de réalisation ne comprend de préférence aucun agent absorbant pour une longueur d'ondes comprise entre 300 et 1000 nm autre que les oxydes de fer et de cérium. En particulier, la composition selon l'invention ne contient de préférence pas d'agents choisis parmi les agents suivants : les oxydes d'éléments de transition tels que CoO, CuO, V2O5, WO3, Cr2O3, TiO2, MnO2, les oxydes de terres rares tels que La2O3, Er2O3, ou Nd2O3, les ions sulfures, ou encore les agents colorants à l'état élémentaire tels que Se, Ag, Cu. Selon un quatrième mode de réalisation préféré, l'objet selon l'invention est tel que sa composition chimique est de type silico-sodo-calcique et comprend les agents absorbants optiques suivants dans une teneur variant dans les limites pondérales ci-après définies : 6 Fe2O3 (fer total) 0,01 à 0,15% TiO2 0,5 à 3% Sulfures (S2-) 0,0010 à 0,0050% De préférence, la teneur en oxyde de fer est supérieure ou égale à 0,02%, notamment 0,03% et même 0,04%, ou encore 0,05% ou 0,06% et/ou inférieure ou égale à 0,14%, notamment 0,13% et même 0,12%, voire 0,11% ou 0,10%. La teneur en oxyde de titane est de préférence supérieure ou égale à 0,6%, notamment 0,7% et même 0,8% ou 0,9%, ou encore 1% et/ou inférieure ou égale à 2,5%, notamment 2,4%, voire 2,3% et même 2,2% ou encore 2,1%. La teneur en sulfures est de préférence supérieure ou égale à 0,0015%, notamment 0,0020% et/ou inférieure ou égale à 0,0040%, voire 0,0035%. Le rédox, défini par le rapport de la teneur molaire en oxyde ferreux (exprimé en FeO) à la teneur molaire en fer total (exprimé en Fe2O3), qui est un indicateur de l'état d'oxydoréduction du verre, est de préférence supérieur ou égal à 0,5, notamment 0,55 et même 0,6. Le rédox est généralement contrôlé à l'aide d'agents oxydants tels que le sulfate de sodium, et d'agents réducteurs tels que du coke, dont les teneurs relatives sont ajustées pour obtenir le rédox souhaité. La composition selon ce mode de réalisation ne comprend de préférence aucun agent absorbant pour une longueur d'ondes comprise entre 300 et 1000 nm autre que les oxydes de fer et de titane et les ions sulfures. En particulier, la composition selon l'invention ne contient de préférence pas d'agents choisis parmi les agents suivants : les oxydes d'éléments de transition tels que CoO, CuO, Cr2O3, V2O5, MnO2, les oxydes de terres rares tels que CeO2, La2O3, Er2O3, ou Nd2O3, ou encore les agents colorants à l'état élémentaire tels que Se, Ag, Cu. Selon un cinquième mode de réalisation préféré, l'objet selon l'invention est tel que sa composition chimique est de type silico-sodo-calcique et comprend les agents absorbants optiques suivants dans une teneur variant dans les limites pondérales ci-après définies : Fe2O3 (fer total) 0,01 à 1% CoO 0,0005 à 0,0035% V2O5 0,45 à 2% De préférence, la teneur en oxyde de fer est supérieure ou égale à 0,02%, notamment 0,03% et même 0,04%, ou encore 0,05% ou 0,06% et/ou inférieure ou égale à 0,5%, notamment 0,4% et même 0,3%, voire 0,2% ou 0,1%. La teneur en oxyde de cobalt est de préférence supérieure ou égale à 0,001%, notamment 0,002% et même 0,0025% et/ou inférieure ou égale à 0,003%. La teneur en oxyde de vanadium est de préférence supérieure ou égale 10 à 0,5% et/ou inférieure ou égale à 1,5%, notamment 1,2%, voire 1% et même 0,8% ou encore 0,6%. La composition selon ce mode de réalisation ne comprend de préférence aucun agent absorbant pour une longueur d'ondes comprise entre 300 et 1000 nm autre que les oxydes de fer, de cobalt et de vanadium. En particulier, 15 la composition selon l'invention ne contient de préférence pas d'agents choisis parmi les agents suivants : les oxydes d'éléments de transition tels que TiO2, CuO, Cr2O3, MnO2, les oxydes de terres rares tels que La2O3, CeO2, Er2O3, ou Nd2O3, les ions sulfures, ou encore les agents colorants à l'état élémentaire tels que Se, Ag, Cu. 20 Selon un sixième mode de réalisation préféré, l'objet selon l'invention est tel que sa composition chimique est de type silico-sodo-calcique et comprend les agents absorbants optiques suivants dans une teneur variant dans les limites pondérales ci-après définies : 25 De préférence, la teneur en oxyde de fer est supérieure ou égale à 0,02%, notamment 0,03% et même 0,04%, ou encore 0,05% ou 0,06% et/ou inférieure ou égale à 0,5%, notamment 0,4% et même 0,3%, voire 0,2% ou 30 0,1%. La teneur en oxyde de vanadium est de préférence supérieure ou égale à 0,5% et/ou inférieure ou égale à 1,5%, notamment 1,2%, voire 1% et même 0,8% ou encore 0,6%. Fe2O3 (fer total) 0,01 à 1% V2O5 0,45 à 2% MnO 0,05 à 0,40% La teneur en oxyde de manganèse est de préférence supérieure ou égale à 0,06%, notamment 0,07% et même 0,08% ou 0,09% et/ou inférieure ou égale à 0,3%, voire 0,25% et même 0,2%. La composition selon ce mode de réalisation ne comprend de préférence aucun agent absorbant pour une longueur d'ondes comprise entre 300 et 1000 nm autre que les oxydes de fer, de vanadium et de manganèse. En particulier, la composition selon l'invention ne contient de préférence pas d'agents choisis parmi les agents suivants : les oxydes d'éléments de transition tels que CoO, CuO, Cr2O3, TiO2, les oxydes de terres rares tels que La2O3, CeO2, Er2O3, ou Nd2O3, les ions sulfures, ou encore les agents colorants à l'état élémentaire tels que Se, Ag, Cu. Selon un septième mode de réalisation préféré, l'objet selon l'invention est tel que sa composition chimique est de type silico-sodo-calcique et comprend les agents absorbants optiques suivants dans une teneur variant dans les limites pondérales ci-après définies : Fe2O3 (fer total) 0,01 à 1% V2O5 0,3 à 2% Er2O3 0,6 à 2% De préférence, la teneur en oxyde de fer est supérieure ou égale à 0,02%, notamment 0,03% et même 0,04%, ou encore 0,05% ou 0,06% et/ou inférieure ou égale à 0,5%, notamment 0,4% et même 0,3%, voire 0,2% ou 0,1%. La teneur en oxyde de vanadium est de préférence supérieure ou égale à 0,5% et/ou inférieure ou égale à 1,5%, notamment 1,2%, voire 1% et même 25 0,8% ou encore 0,6%. La teneur en oxyde d'erbium est de préférence supérieure ou égale à 0,7%, notamment 0,8% et même 0,9% ou 0,95% et/ou inférieure ou égale à 1,5%, voire 1,2% et même 1%. La composition selon ce mode de réalisation ne comprend de préférence 30 aucun agent absorbant pour une longueur d'ondes comprise entre 300 et 1000 nm autre que les oxydes de fer, de vanadium et d'erbium. En particulier, la composition selon l'invention ne contient de préférence pas d'agents choisis parmi les agents suivants : les oxydes d'éléments de transition tels que CoO, CuO, Cr2O3, TiO2, les oxydes de terres rares tels que La2O3, CeO2 ou Nd2O3, les ions sulfures, ou encore les agents colorants à l'état élémentaire tels que Se, Ag, Cu. L'utilisation des agents absorbants optiques précités dans les limites de l'invention permet de conférer les propriétés recherchées et aussi d'ajuster au mieux les propriétés optiques et énergétiques du verre. En règle générale, il est difficile de prévoir les propriétés optiques et énergétiques d'un verre lorsque celui-ci contient plusieurs agents absorbants optiques. Ces propriétés résultent en effet d'une interaction complexe entre les différents agents dont le comportement est en outre lié à la matrice verrière employée et à leur état d'oxydation. Cela est particulièrement le cas pour les compositions selon l'invention, lesquelles contiennent au moins deux éléments existant sous plusieurs valences. L'expression silico-sodo-calcique est ici utilisée dans le sens large et concerne toute composition de verre constituée d'une matrice verrière qui comprend les constituants suivants (en pourcentage en poids) : SiO2 64 - 75 % AI2O3 0-5% B2O3 0 - 5 %, de préférence 0 CaO 5-15% MgO 0-10% Na2O 10-18% K2O 0-5% BaO 0 - 5 %, de préférence O. 25 On convient ici que la composition de verre silico-sodo-calcique peut comprendre, outre les impuretés inévitables contenues notamment dans les matières premières, une faible proportion (jusqu'à 1 %) d'autres constituants, par exemple des agents aidant à la fusion ou l'affinage du verre (SO3, Cl, Sb2O3, As2O3) ou provenant d'un ajout éventuel de calcin recyclé dans le 30 mélange vitrifiable. Dans les verres selon l'invention, la silice est généralement maintenue dans des limites étroites pour les raisons suivantes. Au-dessus de 75 %, la viscosité du verre et son aptitude à la dévitrification augmentent fortement ce20 qui rend plus difficile sa fusion et sa coulée sur le bain d'étain fondu. Au-dessous de 64 %, la résistance hydrolytique du verre décroît rapidement et la transmission dans le visible diminue également. L'alumine AI2O3 joue un rôle particulièrement important sur la résistance hydrolytique du verre. Lorsque le verre selon l'invention est destiné à former des corps creux contenant des liquides, la teneur en alumine est de préférence supérieure ou égale à 1%. Les oxydes alcalins Na2O et K2O facilitent la fusion du verre et permettent d'ajuster sa viscosité aux températures élevées afin de le maintenir proche de celle d'un verre standard. K2O peut être utilisé jusqu'à 5 % car au-delà se pose le problème du coût élevé de la composition. Par ailleurs, l'augmentation du pourcentage de K2O ne peut se faire, pour l'essentiel, qu'au détriment de Na2O, ce qui contribue à augmenter la viscosité. La somme des teneurs en Na2O et K2O, exprimées en pourcentages pondéraux, est de préférence égale ou supérieure à 10 % et avantageusement inférieure à 20 %. Si la somme de ces teneurs est supérieure à 20 % ou si la teneur en Na2O est supérieure à 18 %, la résistance hydrolytique est fortement réduite. Les verres selon l'invention sont de préférence exempts d'oxyde de lithium Li2O du fait de son coût élevé. Les oxydes alcalino-terreux permettent d'adapter la viscosité du verre aux conditions d'élaboration. MgO peut être utilisé jusqu'à 10 % environ et sa suppression peut être compensée, au moins en partie, par une augmentation de la teneur en Na2O et/ou SiO2. De préférence, la teneur en MgO est inférieure à 5 % et de manière particulièrement avantageuse est inférieure à 2 % ce qui a pour effet d'augmenter la capacité d'absorption dans l'infrarouge sans nuire à la transmission dans le visible. De faibles teneurs en MgO permettent en outre de diminuer le nombre de matières premières nécessaires à la fusion du verre. BaO a une influence beaucoup plus faible que CaO et MgO sur la viscosité du verre et l'augmentation de sa teneur se fait essentiellement au détriment des oxydes alcalins, de MgO et surtout de CaO. Toute augmentation de BaO contribue à augmenter la viscosité du verre aux basses températures. De manière préférée, les verres selon l'invention sont exempts de BaO et également d'oxyde de strontium (SrO), ces éléments présentant un coût élevé. Outre le respect des limites définies précédemment pour la variation de la teneur de chaque oxyde alcalino-terreux, il est préférable pour obtenir les propriétés de transmission recherchées de limiter la somme des pourcentages pondéraux de MgO, CaO et BaO à une valeur égale ou inférieure à 15 %. La composition de verre conforme à l'invention est apte à être fondue dans les conditions de production du verre destiné au formage de corps creux par les techniques de pressage, de soufflage ou encore de moulage. La fusion a généralement lieu dans des fours à flamme, éventuellement pourvus d'électrodes assurant le chauffage du verre dans la masse par passage du courant électrique entre les deux électrodes. Pour faciliter la fusion, et notamment rendre celle-ci mécaniquement intéressante, la composition de verre présente avantageusement une température correspondant à une viscosité ri telle que log Il = 2 qui est inférieure à 1500°C. De préférence encore, la température correspondant à la viscosité ri telle que log Il = 3,5 (notée T(log rt = 3,5)) et la température au liquidus (notée Tiiq) satisfont la relation : T(log rt = 3,5) - T,;q > 20°C et mieux encore : T(log rt = 3,5) - T,;q > 50°C L'ajout des oxydes absorbants optiques peut être effectué dans le four (on parle alors de � coloration en bassin �) ou dans les canaux transportant le verre entre le four et les installations de formage (on parle alors de � coloration en feeder �). La coloration en feeder nécessite une installation particulière d'ajout et de mélange mais présente en revanche des avantages de souplesse et de réactivité particulièrement appréciés lorsque la production d'une gamme étendue de teintes et/ou de propriétés optiques particulières est requise. Dans le cas particulier de la coloration en feeder, les agents absorbants optiques sont incorporés dans des frittes de verre ou des agglomérés, lesquels sont ajoutés à un verre clair pour former après homogénéisation les verres selon l'invention. On peut employer des frittes différentes pour chaque oxyde ajouté, mais il peut être avantageux dans certains cas de disposer d'une fritte unique comprenant tous les agents absorbants optiques utiles. Il est souhaitable que les teneurs en oxydes absorbants optiques dans les frittes ou les agglomérés employés soient comprises entre 5 et 30%, de manière à ne pas dépasser des taux de dilution de fritte dans le verre fondu supérieurs à 10%, notamment 5%, et avantageusement 2%. Au delà, il devient en effet difficile d'homogénéiser convenablement le verre fondu tout en conservant de fortes tirées compatibles avec un faible coût économique global du procédé. L'invention a donc également pour objet un procédé de fabrication d'un verre présentant une composition selon l'invention, comprenant une étape de fusion d'une partie du mélange vitrifiable, une étape de transport du verre fondu jusqu'au dispositif de formage, pendant laquelle on ajoute audit verre fondu des oxydes par le biais de frittes de verre ou d'agglomérés, au moins une partie des agents absorbants optiques étant apportés à la composition durant cette étape, et une étape de formage dudit verre pour obtenir un objet creux. De préférence, la totalité des agents absorbants optiques, à l'exception du fer, sont apportés à la composition durant l'étape de transport du verre fondu jusqu'au dispositif de formage. L'oxyde de manganèse est de préférence introduit pendant cette étape, par le biais de frittes de verre. Il a en effet été observé que l'ajout de cet oxyde en bassin rendait l'objet obtenu moins efficace en termes de protection contre les rayonnements UV. D'autres oxydes comme les oxydes de cérium, de vanadium, de titane ou de cobalt sont avantageusement introduits par le biais de frittes de verre, durant l'étape de transport du verre fondu jusqu'au dispositif de formage. L'invention a aussi pour objet un procédé de fabrication d'un verre présentant une composition selon l'invention, comprenant une étape de fusion du mélange vitrifiable dans un four de fusion, ledit mélange vitrifiable apportant l'intégralité des oxydes compris dans ladite composition, et une étape de formage. Tout procédé permettant d'obtenir un objet en verre creux est utilisable. 30 A titre d'exemples non limitatifs, on peut citer les procédés � pressé-soufflé � et � soufflé-soufflé � bien connus de l'homme du métier. L'objet selon l'invention, est de préférence une bouteille, en particulier susceptible de contenir ou contenant de la bière ou du champagne. La présente invention sera mieux comprise à la lecture de la description détaillée ci-après d'exemples de réalisation non limitatifs illustrés par les tableaux 1 et 2. Dans ces exemples, on indique les valeurs des propriétés optiques 5 suivantes calculées sous une épaisseur de verre de 5 mm à partir de spectres expérimentaux : - la transmission lumineuse globale (TLc), calculée entre 380 et 780 mm. Ces calculs sont effectués en prenant en considération l'illuminant C tel que défini par la norme ISO/CIE 10526 et l'observateur de référence 10 colorimétrique C.I.E. 1931 tel que défini par la norme ISO/CIE 10527. - le pouvoir filtrant (noté PF), défini comme étant égal à la valeur de 100% diminuée de la moyenne arithmétique de la transmission entre 330 et 450 nm, - la transmission ultraviolette (TUV) calculée selon la norme ISO 9050, 15 - la transmission pour une longueur d'ondes 440 nm (T440). Sont également indiquées dans les tableaux 1 et 2 les teneurs pondérales en agents absorbants optiques. Les compositions figurant dans les tableaux 1 et 2 sont réalisées à partir de la matrice verrière suivante, dont les teneurs sont exprimées en 20 pourcentages pondéraux, celle-ci étant corrigée au niveau de la silice pour s'adapter à la teneur totale en agents colorants ajoutés. SiO2 71,0 % AI2O3 1,40 % Fe2O3 0,05% CaO 12,0 % MgO 0,1 0/0 Na2O 13,0 % K2O 0,35 %. 255 Tableau 1 Exemple 1 2 3 4 5 6 Fe2O3 (%) 0,1 0,1 1,0 0,1 0,5 0,5 Rédox REVENDICATIONS1. Objet en verre creux présentant, pour une épaisseur de 5 mm, une transmission lumineuse globale supérieure ou égale à 70%, ladite transmission lumineuse globale étant calculée en prenant en considération l'illuminant C tel que défini par la norme ISO/CIE 10526 et l'observateur de référence colorimétrique C.I.E. 1931 tel que défini par la norme ISO/CIE 10527, et un pouvoir filtrant supérieur ou égal à 65%, notamment 70%, ledit pouvoir filtrant étant défini comme étant égal à la valeur de 100% diminuée de la moyenne arithmétique de la transmission entre 330 et 450 nm. 2. Objet selon la revendication 1, présentant pour une épaisseur de 5 mm une transmission pour une longueur d'ondes de 440 nm inférieure ou égale à 70%. 3. Objet selon l'une des revendications précédentes, présentant une transmission ultraviolette, calculée selon la norme ISO 9050, inférieure ou égale à 20%. 4. Objet selon la revendication précédente, présentant une transmission ultraviolette inférieure ou égale à 10%, notamment 5%. 5. Objet selon l'une des revendications précédentes, présentant une transmission pour une longueur d'ondes de 440 nm inférieure ou égale à 60%, notamment 50%. 6. Objet selon l'une des revendications précédentes, présentant une transmission lumineuse supérieure ou égale à 75%, notamment 80%, et même 85%. 7. Objet selon l'une des revendications précédentes, dont la composition chimique est de type silico-sodo-calcique et comprend les agents absorbants optiques suivants dans une teneur variant dans les limites pondérales ci-après définies : Fe2O3 (fer total) 0,05 à 1%, CeO2 0,5 à 3%, TiO2 >1%à3%. 8. Objet selon l'une des revendications 1 à 6, dont la composition chimique est de type silico-sodo-calcique et comprend les agents absorbants optiques suivants dans une teneur variant dans les limites pondérales ci-après définies Fe2O3 (fer total) 0,05 à 0,5% CeO2 4 à 10% 9. Objet selon l'une des revendications 1 à 6, dont la composition chimique est de type silico-sodo-calcique et comprend les agents absorbants optiques suivants dans une teneur variant dans les limites pondérales ci-après définies Fe2O3 (fer total) 0,6 à 1,1% CeO2 0,5 à 2% 10. Objet selon l'une des revendications 1 à 6, dont la composition chimique est de type silico-sodo-calcique et comprend les agents absorbants optiques suivants dans une teneur variant dans les limites pondérales ci-après définies Fe2O3 (fer total) 0,01 à 0,15% TiO2 0,5 à 3% Sulfures (S2-) 0,0010 à 0,0050% 11. Objet selon la revendication précédente, telle que le rédox du verre est supérieur ou égal à 0,5. 12. Objet selon l'une des revendications 1 à 6, dont la composition chimique est de type silico-sodo-calcique et comprend les agents absorbants optiques suivants dans une teneur variant dans les limites pondérales ci-après définies Fe2O3 (fer total) 0,01 à 1% CoO 0,0005 à 0,0035% V2O5 0,45 à 2% 13. Objet selon l'une des revendications 1 à 6, dont la composition chimique est de type silico-sodo-calcique et comprend les agents absorbants optiques suivants dans une teneur variant dans les limites pondérales ci-après définies 17 Fe2O3 (fer total) 0,01 à 1% V2O5 0,45 à 2% MnO 0,05 à 0,40% 14. Objet selon l'une des revendications 1 à 6, dont la composition chimique est de type silico-sodo-calcique et comprend les agents absorbants optiques suivants dans une teneur variant dans les limites pondérales ci-après définies : 15. Objet selon l'une des revendications précédentes, qui est une bouteille contenant de la bière ou du champagne. 16. Procédé de fabrication d'un objet selon l'une des revendications précédentes, comprenant une étape de fusion d'une partie du mélange vitrifiable, une étape de transport du verre fondu jusqu'au dispositif de formage, pendant laquelle on ajoute audit verre fondu des oxydes par le biais de frittes de verre ou d'agglomérés, au moins une partie des agents absorbants optiques étant apportés à la composition durant cette étape, et une étape de formage dudit verre pour obtenir un objet creux. 17. Procédé selon la revendication précédente, tel que la totalité des agents absorbants optiques, à l'exception du fer, sont ajoutés durant l'étape de transport du verre fondu jusqu'au dispositif de formage. Fe2O3 (fer total) 0,01 à 1% V2O5 0,3 à 2% Er2O3 0,6à2%